УЛУЧШЕННЫЙ СПОСОБ ИЗОМЕРИЗАЦИИ АЛЬФА-КИСЛОТ ХМЕЛЯ С ПРИМЕНЕНИЕМ ГЕТЕРОГЕННЫХ КАТАЛИЗАТОРОВ НА ОСНОВЕ ЩЕЛОЧНОЗЕМЕЛЬНЫХ МЕТАЛЛОВ

1. Способ изомеризации альфа-кислот хмеля, включающий приведение хмелевого сырья, содержащего альфа-кислоты, в контакт со смешанным оксидом или гидроксиапатитом щелочноземельного металла, действующим как гетерогенный катализатор, который по существу не растворяется в сырье, содержащем альфа-кислоты, или в фазе продукта, представляющего собой изо-альфа-кислоты.
2. Способ по п.1, отличающийся тем, что указанный гетерогенный катализатор на основе щелочноземельного металла представляет собой катализатор алюминатного, титанатного, силикатного и/или гидроксиапатитного типа и содержит магний, кальций, стронций или барий или их смеси.
3. Способ по п.1 или 2, отличающийся тем, что указанный гетерогенный катализатор на основе щелочноземельных металлов находится в безводной форме или гидратированной форме.
4. Способ по п.1 или 2, отличающийся тем, что реакция изомеризации протекает в условиях отсутствия растворителя.
5. Способ по п.1 или 2, отличающийся тем, что реакция изомеризации протекает в воде, диоксиде углерода или органическом растворителе или их смесях.
6. Способ по п.1 или 2, отличающийся тем, что реакция изомеризации протекает при температуре в диапазоне между 293 и 383 К.
7. Способ по п.1 или 2, отличающийся тем, что реакция изомеризации протекает в инертной атмосфере.
8. Способ по п.1 или 2, дополнительно включающий этап отделения гетерогенного катализатора от полученного продукта, представляющего собой изо-альфа-кислоты, после завершения реакции изомеризации.
9. Способ по п.8, отличающийся тем, что отделение осуществляют путем центрифугирования, фильтрования, декантации или других способов разделения жидкой и твердой фаз.
10. Способ по пп.1, 2 или 9, отличающийся тем, что молярное отношение альфа-кислоты к щелочноземельному металлу находится в диапазоне между 0,1 и 40.
2
11. Способ по пп.1, 2 или 9, отличающийся тем, что площадь поверхности указанного гетерогенного катализатора на основе щелочноземельного металла составляет по меньшей мере 10 м/г.